ШИХТОВОЙ СОСТАВ ГЛАЗУРИ
GLASE MIXTURE

Изобретение относится к технологии силикатов и касается шихтовых составов глазурей для нанесения на керамическую плитку, печные изразцы.
Известен также шихтовой состав глазури, включающий, мас.%: пегматит 26-30; кварцевый песок 20-21; бура 5-33; карбонат стронция 3-15; доломит 2-5; сода кальцинированная 3-6; борная кислота 5-26 [1].
Задача изобретения состоит в повышении термостойкости глазури.
Технический результат достигается тем, что шихтовой состав глазури, включающий пегматит, кварцевый песок, буру, доломит, соду кальцинированную, борную кислоту, дополнительно включает костяную золу и глинозем, причем компоненты находятся при следующем соотношении, мас.%: пегматит 26-30; кварцевый песок 50-54; бура 6-8; доломит 1-1,5; сода кальцинированная 2-2,5; борная кислота 2-3; костяная зола 3- 4; глинозем 3-4.
В таблице приведены варианты шихтового состава глазури.
Компоненты
Содержание в составах, мас.%:
№1
№2
№3
Пегматит
26
28
30
Кварцевый песок
54
52
50
Бура
8
7
6
Доломит
1
1,3
1,5
Сода кальцинированная
2
2,2
2,5
Борная кислота
2
2,5
3
Костяная зола
3
3,5
4
Глинозем
4
3,5
3
Компоненты дозируют в требуемых количествах, измельчают, смешивают и при температуре 1400-1450°С варят фритту. Расплав гранулируют в воду. Фритту размалывают до полного прохождения через сетку №008 и подготавливают суспензию влажностью 45-50%. Готовую глазурную суспензию наносят (напылением, поливом, окунанием) на поверхность керамических изделии, сушат на воздухе и обжигают при температуре 950-970°С. Термостойкость глазури составит не менее 8 теплосмен.
Источник информации
1. А.с. СССР №872515, 1981.